(57)【要約】本発明は、ポリ（スチレン−オレフィン−スチレン）ブロック共重合体型の熱可塑性エラストマー、粘着性付与剤、液体可塑剤、水及び両親媒性共重合体を含有することを特徴とする新規親水性粘着性組成物に関する。本発明はさらに、あらゆるタイプの製品を固定するための粘着剤としての上記新規親水性粘着性組成物の使用であって、特に傷、皮膚又は粘膜と接触させる医療用途、皮膚への用途又は美容用途で使用することを目的とする製品を固定するための使用に関する。【特許請求の範囲】
【請求項１】
・ブロック共重合体であるポリ（スチレン−オレフィン−スチレン）、ポリ（スチレン−オレフィン）、及び、それらの混合物から選択される熱可塑性エラストマー、
・粘着性付与剤、
・液体可塑剤、
・水、及び、
・２つの末端熱可塑性ポリ（スチレン）ブロックＡ及び１つの中央エラストマーブロックＢからなる両親媒性ＡＢＡ型ブロック共重合体であって、前記中央ブロックＢはグラフト化された親水性基を含むポリ（エチレン−ブチレン）配列であり、前記両親媒性共重合体ＡＢＡは以下の式で概略的に表わすことができるもの：
【化１】
2005528471.tif 000016
式中のＲ１及びＲ２は同一又は異なっており、平均モル質量が１０，０００未満の親水性基で表され、以下の基から選択される：
【化２】
2005528471.tif 000017
式中、ｎ、ａ及びｂは整数を表す：
を含有することを特徴とする親水性粘着性組成物。
【請求項２】
前記両親媒性共重合体は、２つの末端熱可塑性ポリ（スチレン）ブロックＡ及び１つの中央エラストマーブロックＢからなる両親媒性のＡＢＡ型ブロック共重合であって、前記中央のブロックＢはグラフト化された親水性基を含むポリ（エチレン−ブチレン）配列であり、前記両親媒性共重合体ＡＢＡは以下の構造：
【化３】
2005528471.tif 000018
式中、ＲはＣＨ３−Ｏ−（ＣＨ２−ＣＨ２−Ｏ)ｎ基であり、好ましくは平均モル質量が好ましくは１，０００〜８，０００の間であり、更に好ましくは平均モル質量が２０００、即ちｎ＝４５である；
によって概略的に表わすことができる、請求項１記載の親水性粘着性組成物。
【請求項３】
前記両親媒性共重合体が、ゲル浸透クロマトグラフィーによって測定される平均モル質量が約５０,０００ダルトン程度である請求項２記載の親水性粘着性組成物。
【請求項４】
好ましくは、この化合物は前記組成物の全重量に対して０．０５〜２０重量％の、好ましくは０．０５〜５重量％の両親媒性共重合体を含有することを特徴とする請求項１から３のいずれか一項に記載の親水性粘着性組成物。
【請求項５】
親水性粘着性組成物の全重量に対して１〜５０重量％、好ましくは２〜３０重量％の粘着性付与剤を含有することを特徴とする請求項１から４のいずれか一項に記載の親水性粘着性組成物。
【請求項６】
前記粘着性付与剤が、親水性粘着性組成物の疎水性相と相溶することを特徴とする請求項５記載の親水性粘着性組成物。
【請求項７】
前記粘着性付与剤が、粘着性付与性樹脂、低分子量ポリブテン又はそれらの混合物から選択されることを特徴とする請求項６記載の親水性粘着性組成物。
【請求項８】
前記粘着性付与剤が、親水性粘着性組成物の全重量に対して５〜２５重量％の割合で存在する粘着性付与性樹脂であることを特徴とする請求項７記載の親水性粘着性組成物。
【請求項９】
前記粘着性付与剤が、親水性粘着性組成物の全重量に対して５〜３０重量％、好ましくは８〜１５重量％の割合で存在する低分子量ポリブテンであることを特徴とする請求項７記載の親水性粘着性組成物。
【請求項１０】
前記粘着性付与剤が、親水性粘着性組成物の水相と相溶し、未架橋の合成水溶性重合体から選択される粘着性付与剤、特にポリビニルピロリドン系重合体又はポリビニルピロリドン系共重合体から選択されることを特徴とする請求項５記載の親水性粘着性組成物。
【請求項１１】
親水性粘着性組成物の全重量に対して１〜３０重量％、好ましくは２〜２０重量％の粘着性付与剤を含有することを特徴とする請求項１０記載の親水性粘着性組成物。
【請求項１２】
前記組成物の全重量に対して８〜２５重量％、好ましくは８〜１５重量％の粘着性付与剤のグループを含み、前記粘着性付与剤のグループが油相と相溶する粘着性付与剤及び水相と相溶する粘着性付与剤から構成され、特に親水性粘着性組成物の全重量に対して２〜５重量％の水相と相溶する粘着性付与剤と、８〜１２重量％の油相と相溶する粘着性付与剤からなることを特徴とする請求項５記載の親水性粘着性組成物。
【請求項１３】
前記液体可塑剤が前記熱可塑性エラストマーの中央のオレフィン系配列と相溶する油系可塑化又は飽和炭化水素の液体混合物、好ましくは鉱油系可塑剤、特に液体パラフィンからなることを特徴とする請求項１〜１２のいずれか一項に記載の親水性粘着性組成物。
【請求項１４】
前記組成物の全重量に対して２０〜９０重量％、好ましくは３０〜７５重量％の液体可塑剤を含むことを特徴とする請求項１３に記載の親水性粘着性組成物。
【請求項１５】
熱可塑性エラストマーはポリ（スチレン−オレフィン−スチレン）共重合体とポリ（スチレン−オレフィン）共重合体の混合物であることを特徴とする請求項１〜１４のいずれか一項に記載の親水性粘着性組成物。
【請求項１６】
前記オレフィン系配列が、イソプレン、ブタジエン、エチレン−ブチレン又はエチレン−プロピレンの配列から選択されるものであり、好ましくはイソプレン又はエチレン−ブチレン配列であることを特徴とする請求項１〜１５のいずれか一項に記載の親水性粘着性組成物。
【請求項１７】
熱可塑性エラストマーが、前記組成物の全重量に対して２〜２０重量％の濃度、特に５〜１５重量％の濃度で存在し、好ましくは熱可塑性エラストマーの平均モル質量が両親媒性共重合体の平均モル質量よりも大きく、好ましくは１００，０００ダルトン以上であることを特徴とする請求項１〜１６のいずれか一項に記載の親水性粘着性組成物。
【請求項１８】
前記組成物の全重量に対して１〜５０重量％、好ましくは１０〜４５重量％の水を含むことを特徴とする請求項１〜１７のいずれか一項に記載の親水性粘着性組成物。
【請求項１９】
親水性粘着性組成物、特に皮膚、傷又は粘膜上で使用できる親水性粘着性組成物であって、
ａ．２〜２０重量部の、１００，０００ダルトン以上の平均モル質量を有する熱可塑性エラストマー、
ｂ．３０〜７５重量部の液体可塑剤、
ｃ．２〜３０重量部の粘着性付与剤、
ｄ．１〜４５重量部の水、及び、
ｅ．０．０５〜５重量部の、２つの末端熱可塑性ポリ（スチレン）ブロックＡ及び１つの中央エラストマーブロックＢからなる両親媒性ＡＢＡ型ブロック共重合体であって、前記中央ブロックＢはグラフト化された親水性基を含むポリ（エチレン−ブチレン）配列であり、前記両親媒性共重合体ＡＢＡは以下の式で概略的に表わすことができるもの：
【化４】
2005528471.tif 000019
式中のＲは平均モル質量が２，０００、即ちｎ＝４５であるＣＨ３−Ｏ−（ＣＨ２−ＣＨ２−Ｏ)ｎ基である；
であって、ゲル浸透クロマトグラフィーによって測定される平均モル質量が５０，０００ダルトンである共重合体
を含有することを特徴とする親水性粘着性組成物。
【請求項２０】
ａ．２〜２０重量部の、１００，０００ダルトン以上の平均モル質量を有する熱可塑性エラストマー、
ｂ．３０〜７５重量部の液体可塑剤、
ｃ．５〜２５重量部の粘着性付与性樹脂、
ｄ．１０〜４０重量部の水、及び、
ｅ．０．０５〜５重量部の、２つの末端熱可塑性ポリ（スチレン）ブロックＡ及び１つの中央エラストマーブロックＢからなる両親媒性ＡＢＡ型ブロック共重合体であって、前記中央ブロックＢはグラフト化された親水性基を含むポリ（エチレン−ブチレン）配列であり、前記両親媒性共重合体ＡＢＡは以下の式で概略的に表わすことができるもの：
【化５】
2005528471.tif 000020
式中のＲは平均モル質量が２，０００、即ちｎ＝４５であるＣＨ３−Ｏ−（ＣＨ２−ＣＨ２−Ｏ）ｎ基である；
であって、ゲル浸透クロマトグラフィーによって測定される平均モル質量が５０，０００ダルトンである両親媒性ＡＢＡ型ブロック共重合体、
を含有することを特徴とする、請求項１９記載の親水性粘着性組成物。
【請求項２１】
ａ．２〜２０重量部の、１００，０００ダルトン以上の平均モル質量を有する熱可塑性エラストマー、
ｂ．３０〜７５重量部の液体可塑剤、
ｃ．８〜１５重量部の低分子量ポリブテン、
ｄ．１０〜４０重量部の水、及び、
ｅ．０．０５〜５重量部の、２つの末端熱可塑性ポリ（スチレン）ブロックＡ及び１つの中央エラストマーブロックＢからなる両親媒性ＡＢＡ型ブロック共重合体であって、前記中央ブロックＢはグラフト化された親水性基を含むポリ（エチレン−ブチレン）配列であり、前記両親媒性共重合体ＡＢＡは以下の式で概略的に表わすことができるもの：
【化６】
2005528471.tif 000021
式中のＲは平均モル質量が２，０００、即ちｎ＝４５であるＣＨ３−Ｏ−（ＣＨ２−ＣＨ２−Ｏ）ｎ基である；
であって、ゲル浸透クロマトグラフィーによって測定される平均モル質量が５０，０００ダルトンである両親媒性ＡＢＡ型ブロック共重合体、
を含有することを特徴とする、請求項１９記載の親水性粘着性組成物。
【請求項２２】
ａ．２〜２０重量部の、１００，０００ダルトン以上の平均モル質量を有する熱可塑性エラストマー、
ｂ．３０〜７５重量部の液体可塑剤、
ｃ．２〜２０重量部の水溶性重合体、
ｄ．１０〜４０重量部の水、及び、
ｅ．０．０５〜５重量部の、２つの末端熱可塑性ポリ（スチレン）ブロックＡ及び１つの中央エラストマーブロックＢからなる両親媒性ＡＢＡ型ブロック共重合体であって、前記中央ブロックＢはグラフト化された親水性基を含むポリ（エチレン−ブチレン）配列であり、前記両親媒性共重合体ＡＢＡは以下の式で概略的に表わすことができるもの：
【化７】
2005528471.tif 000022
式中のＲは平均モル質量が２，０００、即ちｎ＝４５であるＣＨ３−Ｏ−（ＣＨ２−ＣＨ２−Ｏ）ｎ基である；
であって、ゲル浸透クロマトグラフィーによって測定される平均モル質量が５０，０００ダルトンである両親媒性ＡＢＡ型ブロック共重合体、
を含有することを特徴とする請求項１９記載の親水性粘着性組成物。
【請求項２３】
ａ．２〜２０重量部の、１００，０００ダルトン以上の平均モル質量を有する熱可塑性エラストマー、
ｂ．３０〜７５重量部の液体可塑剤、
ｃ．８〜１５重量部の、低分子量ポリブテン及び水溶性重合体から構成される粘着性付与剤のグループ、より具体的には１０重量部の低分子量ポリブテン及び２〜５重量部のビニルピロリドン重合体から構成される粘着性付与剤のグループ、
ｄ．１０〜４０重量部の水、及び、
ｅ．０．０５〜５重量部の、２つの末端熱可塑性ポリ（スチレン）ブロックＡ及び１つの中央エラストマーブロックＢからなる両親媒性ＡＢＡ型ブロック共重合体であって、前記中央ブロックＢはグラフト化された親水性基を含むポリ（エチレン−ブチレン）配列であり、前記両親媒性共重合体ＡＢＡは以下の式で概略的に表わすことができるもの：
【化８】
2005528471.tif 000023
式中のＲは平均モル質量が２，０００、即ちｎ＝４５であるＣＨ３−Ｏ−（ＣＨ２−ＣＨ２−Ｏ)ｎ基である；
であって、ゲル浸透クロマトグラフィーによって測定される平均モル質量が５０，０００ダルトンであるもの
を含有することを特徴とする請求項１９記載の親水性粘着性組成物。
【請求項２４】
請求項１〜２３のいずれか一項に記載の親水性粘着性組成物の、医療用途、皮膚への用途、美容用途又は医薬用途に用いることを意図した製品の製造のための使用。
【請求項２５】
請求項１〜２３のいずれか一項に記載の親水性粘着性組成物の、皮膚、傷又は粘膜上に適用するための製品の製造のための使用。
【請求項２６】
前記製品が、傷、水ぶくれ、火傷又は表皮表面の損傷を治療するための創傷被覆材、局所投与又は全身投与による活性成分の送達のためのパッチ、皮膚若しくは粘膜のケア用、清浄用若しくは保護用の製品、電極、又は、瘻用の製品であることを特徴とする請求項２４又は２５に記載の親水性粘着性組成物の使用。
【発明の詳細な説明】
【技術分野】
【０００１】
本発明はポリ（スチレン−オレフィン−スチレン）ブロック共重合体型の熱可塑性エラストマー、粘着性付与剤、液体可塑剤、水及び両親媒性共重合体を含有することを特徴とする新規親水性熱可融性粘着性組成物に関する。
【０００２】
本発明はさらに、あらゆるタイプの製品、特に傷、皮膚又は粘膜と接触させる医療用途、皮膚への用途又は美容用途のための製品を固定するための、上記新規親水性粘着性組成物の粘着剤としての使用に関する。
【背景技術】
【０００３】
ポリ（スチレン−オレフィン−スチレン）ブロック共重合体型の熱可塑性エラストマーを主成分とする粘着性組成物の製造方法は随分前から知られている。
【０００４】
したがって、粘着剤は、ポリ（スチレン−オレフィン−スチレン）ブロック共重合体、粘着性付与性樹脂等の粘着性付与剤、油系可塑剤等の液体可塑剤を必須要素として含む組成物から製造されている。
【０００５】
上記組成物はこのように非特許文献１において定義されている。
【０００６】
これらの粘着剤は特性（グレード、粘度、極性、モル質量等) 及び３つの必須要素、即ち可塑剤、粘着性付与剤及びブロック共重合体の比率を調節することによって調整することができる良好な機械的特性（弾性、粘着性、接着性）を有するので、非常に多くの産業上用途において使用されている。
【０００７】
従来から公知の粘着性組成物の主な欠点は、組成物が専ら疎水性であることに起因しており、そのため水や親水性のものとは相溶しない。
【０００８】
例えばカルボキシメチルセルロースナトリウム等のセルロース誘導体等の充填剤を加えることによってこれらの組成物の親水性が高められることは知られているが、これにより製造工程がより複雑になり、製造コストは増大する。
【０００９】
さらに、そのような組成物に水を加えると、親水性充填剤が膨潤し、接着性及び粘着性等の組成物の良好な機械的特性が減損する。
【００１０】
従って今日において、水を含むことができる安定な粘着性組成物は、少量の水を含むものでさえも存在しない。
【００１１】
更に特定の支持体から構成される皮膚、傷あるいは粘膜上への使用の範囲内においては、粘着剤が複雑な要求を満足しなければならないことや、特に使用者にとって許容できる外観を有していなければならないこと、使用中に許容性に関するトラブルが起こさないこと、除去時に痛みを生じさせたり、跡を残したりしてはならないことや、とりわけ使用中に接着性、粘着性及び弾性の特性を維持しなけなればならないことが知られている。
【００１２】
さらに、リザーバ（貯蔵器）として、あるいは送達手段として機能する種々の化合物、例えば薬学、 美容術又は皮膚科学における活性成分等を粘着剤中に加えることができるのであれば望ましい。
【００１３】
より具体的には皮膚、傷又は粘膜上で使用することを目的とする粘着剤は、特許文献１、特許文献２及び特許文献３に記載されている。
【００１４】
しかしながら、これらの特許文献に記載された粘着剤は未だ多くの欠点を有しており、いくつかの問題点は十分には解決できていない。
【００１５】
このように比較的多量の液体可塑剤（多くの場合油状）の添加を必要とするある使用例においては、粘着剤は必ずベトベトしているか、脂ぎった外観をしており、使用者にとっては受け入れ難い。更に、これらの可塑剤が広がることにより粘着剤と組み合わせる部材、例えば支持体（パッチの場合）上にしみやリングが現れたり、さらにはこの支持体に触れた衣服を汚したりすることも起こり得る。
【００１６】
さらに、その疎水性の性質によって、公知の粘着剤はその使用中の許容性の問題によって現れる浸軟にしばしば結びつく閉塞効果を有する。この閉塞効果は、特に汗をかく場合や、滲出物が生じる間に付着性が減少したり、製品が剥がれ落ちたりすることに繋がる水性界面が生じることによって現れる。
【００１７】
最後に、この疎水性のために、使用すれば非常に有用なことが分かっており、利用例によっては欠かすことができない場合すらある親水性活性成分、例えば化粧品分野におけるクロロヘキシジン＝ジグルコネート等の防腐剤や植物エキス、電極の製造の範囲内で使用される電解質でさえこの組成物中に取り入れることが非常に困難であり、時には不可能なこともある。
【００１８】
皮膚上、粘膜上又は傷上に適用することを意図している製品中に水が存在することによって、清涼感と冷却感がもたらされる。また、べとつきが減って最終製品の外観を改良でき、皮膚、傷又は粘膜の水生理学的平衡を促進する保湿層を形成することによって組織を保湿・軟化し、上述の許容性の問題を回避できる。
【００１９】
医学分野、皮膚科学分野又は化粧品分野で、ハイドロゲルを皮膚、傷又は粘膜と接触させて使用するのが好ましいのはこうした理由による。このハイドロゲルは、しばしばハイドロゲルの全重量に対して全重量で３０〜８０重量％程度の大量の水と、例えば多糖（特にグルコマンナン、ガラクトマンナン、カラゲナン）等の天然高分子、又は、粘着性ハイドロゲルが確実に密着するように架橋されていることが多い合成高分子、例えばＡＭＰＳ（Ｒ）の名前でルビゾール（ＬＵＢＩＺＯＬ）社より市販されている、２−アクリルアミド−２−メチルプロパンスルホン酸を主成分とする共重合体等を含んでいる。
【００２０】
しかしながらこれらのハイドロゲルの接着性及び粘着性は不充分である。そのせいでハイドロゲルは容易に分解して剥がれ落ち、粘着剤の表面は皮膚、傷あるいは粘膜との接触によって劣化するか、汚染されることがよく起こる。また、一般に、それらは剥がれ落ちたあとでもう一度同じ位置に貼り直せるものではない。
【００２１】
粘着剤とは対照的に、そのハイドロゲルは親水性なため、ハイドロゲルに親油性又は疎水性のものを取り込むのは非常に困難か、場合によっては不可能であり、結局上述した組成物と同じ問題が生じる。
【００２２】
最後に、上記ハイドロゲルを用いるのは、一般に粘着剤の場合より繊細でより複雑である。
【００２３】
従って、このような技術の現状を鑑みると、公知の粘着剤の長所、即ち良好な接着性、粘着性及び弾性を有している点と、ハイドロゲルの長所、即ち親水性を有し、例え少量であっても水を含むことができる、という点を自由自在に組み合わせた新規粘着性組成物を有することは望ましいであろう。
【００２４】
このように粘着剤が親水性の特徴を思うままに有することができれば、よりよいパフォーマンスが発揮され、新しい用途が開かれるであろう。皮膚、傷又は粘膜との接触がある医療用途、化粧品用途、医薬用途、皮膚への用途の範囲内においては、粘着性組成物が、あまり刺激が強くなく、十分な耐性があり、必要な場合もう一度同じ位置に貼り直せるような組成物であって、疎水性又は親油性の化合物を取り込むことができ、使用した場合に快適で、清涼感をもたらすことができ、使用が簡単で、安定で且つその使用の間接着性と粘着性が維持されるものが望ましい。
【００２５】
【特許文献１】欧州特許第７５８００９号明細書
【特許文献２】欧州特許第７２３５７１号明細書
【特許文献３】欧州特許第９９１７３０号明細書
【非特許文献１】Ｈａｎｄｂｏｏｋ  ｏｆ  Ｐｒｅｓｓｕｒｅ  Ｓｅｎｓｉｔｉｖｅ  Ａｄｈｅｓｉｖｅ  ｔｅｃｈｎｏｌｏｇｙ，２ｎｄ  Ｅｄｉｔｉｏｎ，ｅｄｉｔａｔｅｄ  ｂｙ  Ｄｏｎａｔａｓ  Ｓａｔａｓ  ｉｎ  １９８９，Ｃｈａｐｔｅｒ  １３，ｐａｇｅｓ  ３１７−３５９
【発明の開示】
【発明が解決しようとする課題】
【００２６】
本発明の目的は、これらの目的を満足する新規親水性粘着性組成物、特に公知の粘着剤と水及び親水性物質との不溶性及び親和性の問題を解決できる、新規親水性粘着性組成物である。
【課題を解決するための手段】
【００２７】
親水性基でグラフト化されているポリ（スチレン−エチレン−ブチレン−スチレン）型の両親媒性共重合体を取り込むことにより、ポリ(スチレン−オレフィン−スチレン)ブロック共重合体型の熱可塑性エラストマーを主成分とする粘着性組成物を十分親水性にでき、使用も簡単にできることが発見され、これにより本発明の基礎が構成されている。そのような組成物はその基本特性を減損させることなく、水又は親水性物質を取り込むことができる。
【００２８】
このように、第一の態様によれば、本出願は、
・ブロック共重合体であるポリ（スチレン−オレフィン−スチレン）、ポリ（スチレン−オレフィン）、及び、それらの混合物から選択される熱可塑性エラストマー、
・粘着性付与剤、
・液体可塑剤、
・水、及び、
・２つの末端熱可塑性ポリ（スチレン）ブロックＡ及び１つの中央エラストマーブロックＢからなる両親媒性ＡＢＡ型ブロック共重合体であって、前記中央ブロックＢはグラフト化された親水性基を含むポリ（エチレン−ブチレン）配列であり、前記両親媒性共重合体ＡＢＡは以下の式で概略的に表わすことができるもの：
【００２９】
【化１】
2005528471.tif 000002
【００３０】
式中のＲ１及びＲ２は同一又は異なっており、平均モル質量が１０，０００以下の親水性基で表され、以下の基から選択される：
【００３１】
【化２】
2005528471.tif 000003
【００３２】
式中、ｎ、ａ及びｂは整数を表す：
を含有することを特徴とする親水性粘着性組成物に関する。
【００３３】
このように本発明の親水性粘着性組成物は、非常に多くの分野、特に皮膚、傷又は粘膜と接触させて使用することを目的としている製品の製造において活用できるようになる非常に広範な特性を有している。
【００３４】
第二の態様によれば、本出願は、あらゆるタイプの製品を固定するため、特に傷、皮膚又は粘膜と接触させる医療用途、皮膚への用途又は美容用途に用いる製品を固定するための粘着剤としての、この新規親水性粘着性組成物の使用に関する。
【００３５】
本発明の親水性粘着性組成物の様々な構成要素についての以下の詳細な記述によって、本発明の性質と利用例がよりよく理解できるようになるであろう。
【発明を実施するための最良の形態】
【００３６】
（本発明の説明）
本発明の親水性粘着性組成物の製造において使用される両親媒性共重合体は、２つの末端熱可塑性ポリ（スチレン）ブロックＡと１つの中央エラストマーブロックＢからなる両親媒性ＡＢＡ型ブロック共重合体であって、中央ブロックＢはグラフト化された親水性基を含むポリ（エチレン−ブチレン）配列であり、上記両親媒性共重合体ＡＢＡは以下の式で概略的に表わすことができる：
【００３７】
【化３】
2005528471.tif 000004
【００３８】
式中のＲ１及びＲ２は同一又は異なっており、平均モル質量が１０，０００以下の親水性基で表され、以下の基から選択される：
【００３９】
【化４】
2005528471.tif 000005
【００４０】
式中、ｎ、ａ及びｂは整数を表す。
【００４１】
有利には、本発明の範囲内において、Ｒ１及びＲ２が同一の両親媒性共重合体が好ましいであろう。
【００４２】
これらの中でも、Ｒ１及びＲ２がＣＨ３−Ｏ−（ＣＨ２−ＣＨ２−Ｏ）ｎ基で表される両親媒性共重合体が好ましいであろう。とりわけ、平均モル質量が１，０００〜８，０００であるのが好ましく、より好ましくは２，０００（つまり＝４５個）に等しい平均モル質量である。
【００４３】
これらの両親媒性共重合体は、特定のＳＥＢＳ共重合体上に親水性の化合物をグラフト化することにより得られる。
【００４４】
この特定の共重合体は、エラストマーのポリ（エチレン−ブチレン）鎖に沿って分配されたコハク酸無水物基を含んでおり、無水マレイン酸とポリ（エチレン−ブチレン）配列との反応によって得られるものである。これ以降、この重合体を「マレイン酸変性（ｍａｌｅａｔｅｄ）ＳＥＢＳ」と呼ぶ。
【００４５】
このマレイン酸変性ＳＥＢＳ共重合体は、本発明の両親媒性共重合体の製造における基礎原料となるものであるが、以下の式によって概略的に表わすことができる。
【００４６】
【化５】
2005528471.tif 000006
【００４７】
単純化のために、この式中では１つの単独のコハク酸無水物基のみがポリ（エチレン−ブチレン）配列上で表わされている。この配列が実際にはいくつかのコハク酸無水物基を含むことは明白である。この単純化は概略的に本発明の範囲内で使用される両親媒性共重合体を表わすためにも使用されている。
【００４８】
マレイン酸変性ＳＥＢＳとしては、クレイトン（Ｋｒａｔｏｎ）  Ｇ  １９０１（Ｒ）という名称でシェル（ＳＨＥＬＬ）社から市販されているマレイン酸変性ＳＥＢＳが好ましいであろう。このマレイン酸変性ＳＥＢＳは、エラストマー鎖上に固着されているコハク酸無水物基を２重量％、ポリスチレンを２８重量％含んでいる。
【００４９】
親水性の化合物と、酸無水物又はその酸無水物が酸の形になったものとの間の化学反応によって親水性の化合物をグラフト化する役目をするのは、これらの酸無水物基である。
【００５０】
保存状態に応じて、特にこのマレイン酸変性ＳＥＢＳの乾燥度合いに応じて、これらのコハク酸無水物基の一部は、水の存在下において酸無水物が開環した後にその酸の形で実際に存在する。その後、その反応は酸基と親水性化合物の間でも同様に起こる。
【００５１】
マレイン酸変性ＳＥＢＳ上にグラフト化される親水性化合物は３タイプである。
【００５２】
Ａ／ポリエチレングリコール類（以下、「ＰＥＧ」類と略称する）
【００５３】
ポリエチレングリコール類は親水性・吸湿性で、且つ熱的に安定なポリマーである。非常に多くの産業分野において使用され、当業者にはよく知られているものである。末端に水酸基を有する鎖の短いポリマーである。平均モル質量は２００〜２０，０００と様々である。
【００５４】
その組成は次の構造に相当する：
ＨＯ−（ＣＨ２−ＣＨ２−Ｏ）ｎ−Ｈ（式中、ｎは整数を表わす)。
【００５５】
そのような製品としては、例えばポリ（エチレングリコール）の後ろにＰＥＧの平均モル質量を考慮した商品名、例えばポリ(エチレングリコール) ２，０００の名でアルドリッチ社によって市販されているものが挙げられる。
【００５６】
本発明の範囲内においては、ＰＥＧの平均モル質量が約１０，０００以下（つまりｎは最高でも２３０）の両親媒性共重合体しか使用しない。１０，０００を超えるとグラフト化反応が現実には困難か、場合によっては不可能なこともあるからである。
【００５７】
１，０００〜８，０００の平均モル質量を有するＰＥＧ、特に２，０００（ｎ＝４５）の平均モル質量を有するＰＥＧが使用されるのが有利であろう。
【００５８】
Ｂ／ポリエチレングリコールモノメチルエーテル類（以下、「ＰＥＧＭＥ」類と略称する）
【００５９】
ポリエチレングリコールモノメチルエーテルは、ＰＥＧと同様に非常に多くの分野の中で使用され、当業者にはよく知られている短い鎖のポリマーである。
【００６０】
ポリエチレングリコールモノメチルエーテル類は次の構造を有する：
ＣＨ３−Ｏ−（ＣＨ２−ＣＨ２−Ｏ) ｎ−Ｈ（式中ｎは整数である）。また平均モル質量は、２００〜２０，０００の範囲である。
【００６１】
そのような製品としては、例えばポリ（エチレングリコール）メチルエーテルの後ろにＰＥＧＭＥの平均モル質量を考慮した商品名、例えばポリ(エチレングリコール)メチルエーテル ２，０００の名でアルドリッチ社によって市販されているものが挙げられる。
【００６２】
本発明の範囲内においては、ちょうどＰＥＧの場合と同じように、ＰＥＧＭＥの平均モル質量が約１０，０００以下（つまりｎは最高でも２３０）の両親媒性共重合体しか使用しない。
【００６３】
１，０００〜８，０００の平均モル質量を有するＰＥＧＭＥ、特に２，０００（ｎ＝４５）の平均モル質量を有するＰＥＧＭＥを使用するのが有利であろう。
【００６４】
Ｃ／ポリエチレン−ポリプロピレングリコール共重合体
【００６５】
ポリエチレン−ポリプロピレングリコール共重合体は非常によく知られている共重合体である。以下、ＰＥＯ／ＰＰＯ／ＰＥＯと略称する。
【００６６】
これらは中央の部分がポリプロピレンオキシドブロックで、且つ末端がポリエチレンオキシドブロックのトリブロック共重合体であり、以下のような構造を有している。
【００６７】
【化６】
2005528471.tif 000007
【００６８】
式中、ａ及びｂは整数である。
【００６９】
ポリエチレン−ポリプロピレングリコール共重合体はしばしば一般的な用語として「ポロクサマー（ｐｏｌｏｘａｍｅｒ）」と称される。
【００７０】
この製品には平均モル質量を決定するａ及びｂの値によって特徴付けられる非常に多くのグレードが存在する。例えば以下のような例が挙げられる。
・ポロクサマー１２４：ａ＝１２、ｂ＝２０、平均モル質量は２，０９０〜２，３６０
・ポロクサマー１８８：ａ＝８０、ｂ＝２７、平均モル質量は７，６８０〜９，５１０
・ポロクサマー４０７：ａ＝１０１、ｂ＝５６、平均モル質量は９，８４０〜１４，６００
【００７１】
ポリエチレン−ポリプロピレングリコール共重合体は、例えばプルロニック（Ｐｌｕｒｏｎｉｃ（Ｒ））という名称でバスフ社（ＢＡＳＦ）から市販されている。
【００７２】
上述したのと同じように、ここでも約１０，０００以下の平均モル質量のＰＥＯ／ＰＰＯ／ＰＥＯだけが使用されるであろう。
【００７３】
本発明の範囲内においては、例えば平均モル質量が１，９００のポリ（エチレングリコール）−ブロック−ポリ(プロピレングリコール）−ブロック−ポリ（エチレングリコール）１９００という名称でアルドリッチ社から市販されている製品等の、モル質量が２，０００前後のＰＥＯ／ＰＰＯ／ＰＥＯが好ましいであろう。
【００７４】
本発明の範囲で使用することができる両親媒性共重合体は、マレイン酸変性ＳＥＢＳの無水コハク酸基と使用されるＰＥＧ、ＰＥＧＭＥ又はＰＥＯ／ＰＰＯ／ＰＥＯの水酸基との間のエステル化反応によって容易に調整することができる。
【００７５】
酸無水物基とアルコールの反応によって可逆的にエステルが得られる。本発明の範囲内において、このエステル化は以下の単純化されたスキームによって表すことができる。
【００７６】
【化７】
2005528471.tif 000008
【００７７】
エステル化反応を促進するために酸無水物基に対して過剰の水酸基が加えられる。反応は酸を触媒とし、グラフト化物の方へと平衡を進めるために生じた水を共沸蒸留によって除去するのが有利である。反応は不活性雰囲気下で行なうのが好ましい。
【００７８】
このように、ポリ（スチレン）−ポリ（エチレン−ブチレン）−ポリ（スチレン）共重合体（マレイン酸変性ＳＥＢＳ）のポリ（エチレン−ブチレン）部分にぶら下がっているコハク酸無水物基と、平均モル質量が１０，０００以下のポリエチレングリコール（ＰＥＧ）、ポリエチレングリコールモノメチルエーテル（ＰＥＧＭＥ）及びポリエチレン−プロピレングリコールの共重合体（ＰＥＯ／ＰＰＯ／ＰＥＯ）、又は、その混合物から選択される親水性化合物の水酸基との間で、好ましくは酸触媒の存在下で、形成される水を除去しながらマレイン酸変性ＳＥＢＳのコハク酸無水物基に対して過剰の水酸基を用いてエステル化反応が行なわれる方法に従って上記両親媒性共重合体は調製される。
【００７９】
より具体的には、合成方法は以下の通りである。
マレイン酸変性ＳＥＢＳを溶媒中、好ましくはトルエン中に、加熱下で攪拌を行ないながら溶解させる（約１２０度、溶媒の還流温度）。
【００８０】
別途、少なくとも一つの親水性化合物（ＰＥＧ、ＰＥＧＭＥ、ＰＥＯ／ＰＰＯ／ＰＥＯ又はそれらの混合物）の溶液を、溶媒、好ましくはトルエン中で、攪拌しながらその化合物の融点まで加熱して調製する。過剰の親水性化合物を使用するのが有利である。こうして酸無水物基の数に対する水酸基の数の比は、２．５〜２０の間で変えることができる。
【００８１】
触媒量（数滴程度）の酸、例えば硫酸を、前に得たマレイン酸変性ＳＥＢＳ共重合体の溶液に攪拌しながら加え、その次に前もって親水性化合物を溶媒中に溶かして調製した溶液を加え、還流下で保持する。
【００８２】
この混合物を、マレイン酸変性ＳＥＢＳのコハク酸部分の酸無水物基（又はそれらの最終形の酸）と親水性化合物の水酸基との間のエステル化反応が完了するまで、親水性化合物の性質に応じて３０分から５時間、還流しながら共沸蒸留下で攪拌する。反応の進行度は当業者によく知られている技術を用いて追跡される。例えば赤外線分光分析により、酸無水物のカルボニル部分の吸収ピーク（すなわち１，７８５ｃｍ−１）が消滅するまで追跡される。
【００８３】
その後、反応混合物を適当な沈澱用溶媒、例えばエタノールやエタノール／水混合物中において約９０〜１００℃の加熱下で沈澱させる。ここで沈澱用溶媒の体積は、使用する反応溶媒の体積の約４倍である。
【００８４】
ろ過の後、得られた両親媒性のＳＥＢＳ共重合体から４０〜５０℃の真空オーブン中で蒸発させることにより残留溶剤を除去する。
【００８５】
まだ残存している、過剰量使用された親水性化合物のＰＥＧ、ＰＥＧＭＥ又はＰＥＯ／ＰＰＯ／ＰＥＯを除去するために、この生成物を精製することが必要である。
【００８６】
従って、得られた両親媒性重合体を、約９０〜１１０℃で攪拌してトルエン中に再溶解させ、得られた溶液を、合成の終了時よりも前に行なわれる沈澱工程と同一の溶媒且つ同一の量で再沈澱させる。
【００８７】
同様に、両親媒性のＳＥＢＳ共重合体をろ過によって回収し、４０〜５０℃の真空オーブン中で再乾燥させる。
【００８８】
この精製工程は、親水性化合物のピークが無くなることを当業者によってよく知られた技術に従って、ゲル浸透クロマトグラフィー（ＧＰＣ）によりチェックしながら親水性化合物が完全に除去されるまで繰り返される。
【００８９】
本発明の範囲内では、この両親媒性共重合体は、組成物の全重量に対して０．０５重量%〜２０重量％程度の濃度で粘着性組成物中において使用されるであろう。
【００９０】
本発明の好ましい実施形態によれば、上記両親媒性共重合体は、２つの末端熱可塑性ポリ（スチレン）ブロックＡ及び１つの中央エラストマーブロックＢからなる両親媒性のＡＢＡ型ブロック共重合であって、上記中央ブロックＢはグラフト化された親水性基を含むポリ（エチレン−ブチレン）配列であり、上記両親媒性共重合体ＡＢＡは以下の構造によって表わされるものが使用されるであろう。
【００９１】
【化８】
2005528471.tif 000009
【００９２】
式中、Ｒは平均のモル質量が２，０００、即ちｎ＝４５のＣＨ３−Ｏ−（ＣＨ２−ＣＨ２−Ｏ)ｎ基を表わす。
【００９３】
より具体的には、上記両親媒性共重合体としては、ゲル浸透クロマトグラフィーによって測定される平均モル質量が約５０，０００ダルトン程度の両親媒性共重合体であるのが好ましいであろう。
【００９４】
好ましくは、この化合物は組成物の全重量に対して０．０５〜２０重量％程度の濃度、特に０．０５〜５重量％程度の濃度で親水性粘着性組成物中において使用されるであろう。
【００９５】
本発明の範囲内で使用することができる（スチレン−オレフィン−スチレン）ブロック共重合体型又は（スチレン−オレフィン）ブロック共重合体型のエラストマーは、粘着剤の製造において当業者が通常使用するものであり、この点については上述の文献、具体的にはＤｏｎａｔａｓ  Ｓａｔａｓによる “Ｈａｎｄｂｏｏｋ  ｏｆ  Ｐｒｅｓｓｕｒｅ  Ｓｅｎｓｉｔｉｖｅ  Ａｄｈｅｓｉｖｅ  ｔｅｃｈｎｏｌｏｇｙ”を参照することができる。
【００９６】
従ってこれらは２つの末端熱可塑性スチレンブロックＡと、オレフィンである１つの中央エラストマー性配列ＢからなるＡＢＡ型トリブロック共重合体か、熱可塑性スチレンブロックＡとオレフィンであるエラストマー性配列ＢからなるＡＢ型ジブロック共重合体のいずれかである。これらの共重合体のオレフィン配列Ｂは、例えばイソプレン又はブタジエンのような不飽和オレフィン、又は、エチレン−ブチレン又はエチレン−プロピレン等の飽和オレフィンで構成することができる。
【００９７】
本発明の範囲内において、これらの全物質は単独で使用しても良いし、或いは混合物として使用しても良い。
【００９８】
ＡＢＡトリブロック共重合体とＡＢジブロック共重合体の混合物の場合には、既に入手可能なＡＢＡトリブロック共重合体とＡＢジブロック共重合体の市販の混合物を使用することもできるし、或いは二つの別々の製品から事前に選択した比率で混合物を作ることもできる。
【００９９】
不飽和の中央の配列を有する製品は当業者にとってはよく知られており、例えば、シェル（ＳＨＥＬＬ）社によりクレイトン（ＫＲＡＴＯＮ（Ｒ））Ｄという名称で市販されているものがある。さらにポリ（スチレン−イソプレン−スチレン）（ＳＩＳと略される）共重合体としてはＫＲＡＴＯＮ（Ｒ）Ｄ  １１０７又はＫＲＡＴＯＮ（Ｒ）Ｄ  １１６１という名称で市販されている製品を挙げることができ、ポリ（スチレン−ブタジエン−スチレン）共重合体として例えばＫＲＡＴＯＮ（Ｒ）Ｄ  １１０２という名称で市販されている製品を挙げることができる。さらに他のポリ（スチレン−イソプレン−スチレン）共重合体としてはエクソン・モービル・ケミカル（ＥＸＸＯＮ  ＭＯＢＩＬ  ＣＨＥＭＩＣＡＬ）社によってベクター（ＶＥＣＴＯＲ（Ｒ））という名称で市販されている製品、例えばベクター（ＶＥＣＴＯＲ（Ｒ））４１１３という名称で市販されている製品が挙げられる。エクソン・モービル・ケミカル社によってベクター（ＶＥＣＴＯＲ（Ｒ））４１１４という名称で販売されている製品、又は、ＤＰＸ−５６５という略号によって指定されるベクター（ＶＥＣＴＯＲ（Ｒ））は市販のＡＢＡトリブロック及びＡＢジブロック共重合体の混合物（Ｂはイソプレン）の例として挙げることができる。
【０１００】
一般に、イソプレン又はブタジエンを原料とするこれらの共重合体は全て、上記共重合体の全重量に対して１０〜５２重量％のスチレン含量を有する。
【０１０１】
本発明の範囲内においては、上記ＳＩＳの重量に対して１４〜３０重量％のスチレン含量を有するトリブロックポリ（スチレン−イソプレン−スチレン）ブロック共重合体が好ましいであろう。より具体的には、ポリ（スチレン−イソプレン−スチレン）トリブロックブロック共重合体としてはクレイトン（ＫＲＡＴＯＮ（Ｒ））  Ｄ  １１６１という名称でシェル（ＳＨＥＬＬ）社によって市販されている製品が好ましく、ポリ（スチレン−イソプレン−スチレン）トリブロックブロック共重合体とポリ（スチレン−イソプレン）ジブロックブロック共重合体の混合物としてはエクソン・モービル・ケミカル社によって市販されているベクター（ＶＥＣＴＯＲ（Ｒ））ＤＰＸ−５６５が好ましいであろう。
【０１０２】
飽和している中央の配列を有する製品もまた当業者によく知られており、ポリ（スチレン−エチレン−ブチレン−スチレン）（ＳＥＢＳと略される）ブロック共重合体としては、クレイトン（ＫＲＡＴＯＮ（Ｒ））Ｇという名称でシェル社から市販されている商品、例えばクレイトン（ＫＲＡＴＯＮ（Ｒ））Ｇ  １６５１やクレイトン（ＫＲＡＴＯＮ（Ｒ））Ｇ  １６５４という名称で市販されている製品がある。またポリ（スチレン−エチレン−プロピレン−スチレン）ブロック共重合体（ＳＥＰＳと略される）は、例えばセプトン（ＳＥＰＴＯＮ（Ｒ））という名称で、クラレ（ＫＵＲＡＲＡＹ）社によって市販されている。
【０１０３】
オレフィン配列がエチレン−ブチレンである、クレイトン（ＫＲＡＴＯＮ（Ｒ））Ｇ  １６５７という名称でシェル社によって市販されている製品は、トリブロック−ジブロック共重合体の市販の混合物の例として挙げることができる。
【０１０４】
本発明の範囲内で使用することができるトリブロック−ジブロック混合物の例としては、具体的にはトリブロックＳＥＢＳ、例えばクレイトン（ＫＲＡＴＯＮ（Ｒ））Ｇ  １６５１という名称でシェル社によって市販されている製品と、クレイトン（ＫＲＡＴＯＮ（Ｒ））Ｇ  １７０２という名称でシェル社から市販されているポリ（スチレン−エチレン−プロピレン）等のポリ（スチレン−オレフィン）ジブロック原料との混合物を挙げることができる。
【０１０５】
本発明の範囲内においては、ＳＥＢＳ又はＳＥＰＳのトリブロック共重合体、特に上記ＳＥＢＳの重量に対して２５〜４５重量%のスチレン含量を有しているものが好ましいであろう。より具体的には、クレイトン（ＫＲＡＴＯＮ（Ｒ））Ｇ  １６５１という名称でシェル社から市販されている製品が好ましいであろう。
【０１０６】
一般に、熱可塑性のエラストマーは、ブロック共重合体の性質に応じて組成物の全重量に対して２〜２０重量％程度の量で使用されるであろう。好ましくは、平均モル質量が両親媒性共重合体のものよりも大きい熱可塑性エラストマー、好ましくは１００，０００ダルトン程度の平均モル質量を有する熱可塑性エラストマーが使用されるであろう。この場合、上記熱可塑性エラストマーは、組成物の全重量に対して５〜１５重量％程度の量で使用されるのが好ましいであろう。
【０１０７】
必要ならば、これらのブロック共重合体に酸化防止剤を加えることができる。ここで「酸化防止剤」という用語は、粘着性組成物の配合において使用される化合物、特に粘着性付与性樹脂やブロック共重合体の酸素、熱、オゾン、紫外線照射に対する安定性を保証するために当業者によって一般的に使用されている化合物を意味するものである。これらの酸化防止剤は１種以上を組み合わせて使用することができる。
【０１０８】
好適な酸化防止剤としては、チバガイギー（ＣＩＢＡ−ＧＥＩＧＹ）社によって市販されているイルガノックス（ＩＲＧＡＮＯＸ（Ｒ））１０１０、イルガノックス５６５、イルガノックス１０７６等の名称のフェノール系酸化防止剤、及び、アクゾ（ＡＫＺＯ）社によってパーカシット（ＰＥＲＫＡＣＩＴ（Ｒ））ＺＤＢＣという名称で市販されているジブチルジチオカルバミン酸亜鉛等の硫黄含有酸化防止剤を挙げることができる。
【０１０９】
本発明の範囲内において、用語「粘着性付与」剤とは、組成物を粘着性にすることができるあらゆるものを意味するものである。
【０１１０】
組成物が親油性又は油状の性質をもつ疎水性の相と、水性の相の両方を含んでいることから、２つの相の少なくとも１つの中に粘着性付与剤を取り入れて組成物を粘着性にすることができる。従って、油相と相溶する粘着性付与剤、又は、水相と相溶する粘着性付与剤を使用することや、更に１つが親油性で１つが親水性という２つの粘着性付与剤を各相に使用することでさえ有利に行うことができる。
【０１１１】
皮膚、傷又は粘膜上に適用することを目的とする粘着性組成物の製造の範囲内においては、水が存在すること、及び、２つの非常に異なるタイプの粘着性付与剤が使用できることから、常に問題となる生体への粘着性の制御に対し、幅広い解決策が提示され、剥がれ落ち、表皮の上層部の変化、又は、貼り直しができなくなることが多い粘着剤表面の汚染、更にその汚染による剥がれ落ちが防止できる。
【０１１２】
従って本発明の範囲内において、最終組成物に対して求められている粘着力を得るためにこの組成物の他の要素に応じて、組成物の全重量に対して１〜５０重量％程度という幅広い割合の１以上の粘着性付与剤を使用してもよい。好ましくは粘着性付与剤又は粘着性付与剤のグループは、組成物の全重量に対して２〜３０重量％の比率で使用されるであろう。
【０１１３】
２つの粘着性付与剤、即ち水相と相溶するものと油相と相溶する２つの粘着性付与剤の使用の範囲内において、粘着性付与剤のグループは組成物の全重量に対して好ましくは合計で８〜２５重量％程度の割合で、特に８〜１５重量％程度の割合で使用されるであろう。特に、水相と相溶する粘着性付与剤が組成物の全重量に対して２〜５重量％程度、油相と相溶する粘着性付与剤が８〜１２重量％程度の比率で使用され、より具体的には、上記の油相と相溶する粘着性付与剤として組成物の全重量に対して１０％の低分子量ポリブテンが使用されるであろう。
【０１１４】
本発明の範囲内において使用できる、油相と相溶する粘着性付与剤は、エラストマーを含む粘着剤の製造において当業者が通常使用するものであって、特にポリ（スチレン−オレフィン−スチレン）ブロック共重合体である。また、上述した先行文献、特にＤｏｎａｔａｓ  Ｓａｔａｓの本を参照することができる。
【０１１５】
本発明の範囲内において、一般的には上記粘着性付与剤は、粘着性付与性樹脂及び低分子量ポリブテン、又は、その混合物から選択される。
【０１１６】
本発明に適した粘着性付与性樹脂の中でも、ポリテルペン若しくは変性テルペン樹脂、水素化コロファン（ｃｏｌｏｐｈａｎｅ）樹脂、高分子量化コロファン樹脂、コロファンエステル樹脂、炭化水素変性樹脂、環状芳香族及び脂肪族樹脂混合物等、又は、それらの混合物を挙げることができる。
【０１１７】
そのような製品としては、例えばグッドイヤー（ＧＯＯＤＹＥＡＲ）社から市販されているウイングタック（ＷＩＮＧＴＡＣＫ（Ｒ））という名称の製品がある。具体的にはウイングタック（ＷＩＮＧＴＡＣＫ（Ｒ））８６という名称で市販されている、Ｃ５／Ｃ９共重合体から形成される合成樹脂や、ウイングタック（ＷＩＮＧＴＡＣＫ（Ｒ））１０という名称で市販されている合成ポリテルペンを原料とする樹脂等がある。さらに、ヘラクレス（Ｈｅｒｃｕｌｅｓ）社によって市販されているクリスタレックス（ＫＲＩＳＴＡＬＥＸ（Ｒ））、特にα−メチルスチレンを原料とする樹脂である、クリスタレックス（ＫＲＩＳＴＡＬＥＸ（Ｒ））３０８５等の樹脂も例として挙げることができる。
【０１１８】
本発明の範囲内において、エクソン・モービル・ケミカル社によってエスコレズ（ＥＳＣＯＲＥＺ（Ｒ））という名称で市販されている樹脂類、より具体的にはエスコレズ（ＥＳＣＯＲＥＺ（Ｒ））５３００という名称で市販されている合成樹脂が好ましいであろう。
【０１１９】
本発明の範囲内においては、最終の組成物に対して求められる粘着力に応じて、組成物の全重量に対して、２〜３０重量％程度の割合でこれらの樹脂が使用されるのが好ましいであろう。より具体的には、組成物の全重量に対して５〜２５重量％の樹脂割合で使用されるであろう。
【０１２０】
油相用の粘着性付与剤として使用できる低分子量ポリブテンとしては当業者によく知られている製品を例示することができ、例えばＢＰケミカル社からナプビス（ＮＡＰＶＩＳ（Ｒ））という名称で市販されている製品を挙げることができる。
【０１２１】
本発明の範囲内においては、ナプビス（ＮＡＰＶＩＳ（Ｒ））１０という名称で市販されている製品がより特に好ましいであろう。これらのポリブテンは単独であるいは混合物として使用することができる。上記ポリブテンは組成物の全重量に対して５〜３０重量％、より具体的には８〜１５重量％で使用するのが好ましいであろう。
【０１２２】
本発明の範囲内に使用することができる、水相と相溶する粘着性付与剤は、水の存在下において粘着特性を増加させるか付与するために当業者によって通常使用されるものである。これらは一般的には非架橋性水溶性合成ポリマーであり、例えば製品コリドン（ＫＯＬＬＩＤＯＮ（Ｒ））３０等のコリドン（ＫＯＬＬＩＤＯＮ（Ｒ））という名称でバスフ社によって市販されているビニルピロリドン系重合体等のポリビニルピロリドン系重合体又はポリビニルピロリドン系共重合体、ポリ（ビニルアルコール）の重合体又は共重合体、アクリル系重合体（特にカルボポル（ＣＡＲＢＯＰＯＬ（Ｒ））という名称でＢＦグッドリッチ（ＢＦ  ＧＯＯＤＲＩＣＨ）社によって市販されているポリアクリル酸エステル等）、又は、ルトナール（ＬＵＴＯＮＡＬ（Ｒ））Ｍ４０という名称でバスフ（ＢＡＳＦ）社から市販されている製品等の水溶性ポリビニルエーテル系重合体等がある。
【０１２３】
本発明の範囲内において、最終の組成物に対して求められる粘着力に応じて、この水溶性重合体は好ましくは組成物の全重量に対して１〜３０重量％程度の割合で使用するのが好ましいであろう。より具体的には、水溶性重合体は、組成物の全重量に対して２〜２０重量％程度の割合で使用されるであろう。
【０１２４】
本発明の範囲内において、「液体可塑剤」という用語は、熱可塑性エラストマー、特にポリ（スチレン−オレフィン−スチレン）ブロック共重合体型の熱可塑性のエラストマーを含む粘着剤の製造において当業者が通常使用する可塑剤であって、伸縮性、柔軟性、押出成形性又は作業性といった特性を改善することができるものを意味し、上述した先行文献を参照することができる。
【０１２５】
これらの液体可塑剤は使用されるブロック共重合体の中央のオレフィン系配列と相溶する化合物である。油系可塑剤、特にパラフィン系か、ナフタレン系か、芳香族系の化合物、又は、その混合物から形成される鉱油は液体可塑剤として種々の割合で非常によく使用される。
【０１２６】
鉱油の例としては、ナフタレン系及びパラフィン系化合物を主成分とする混合物としてオンディーナ（ＯＮＤＩＮＡ（Ｒ））及びリセラ（ＲＩＳＥＬＬＡ（Ｒ））という名称でシェル社から市販されている製品を挙げることができ、またナフタレン系、芳香族系及びパラフィン系化合物を主成分とする混合物としてはカテネックス（ＣＡＴＥＮＥＸ（Ｒ））の名称で市販されている製品が挙げられる。
【０１２７】
本発明の範囲内においては、パラフィン系オイルが好ましく、特にオンディーナ（ＯＮＤＩＮＡ（Ｒ））１５の名称でシェル社によって市販されているオイルが好ましい。
【０１２８】
液体可塑剤として、油系可塑剤ではなく飽和炭化水素の液体の混合物を主成分とする合成製品もまた使用することができる。そのようなものとして、例えばジェムシール（ＧＥＭＳＥＡＬ（Ｒ））の名称でトータル（ＴＯＴＡＬ）社から市販されている製品等、特に完全に水添した石油留分由来のイソパラフィン系混合物である製品ジェムシール（ＧＥＭＳＥＡＬ（Ｒ））６０等が挙げられる。
【０１２９】
本発明の親水性粘着性組成物の製造の範囲内において、好ましくは液体可塑剤の濃度が組成物の全重量に対して２５〜９０重量％程度で使用され、親水性粘着性組成物の全重量に対して３０〜７５重量％で使用するのが好ましい。
【０１３０】
最後に、本発明の親水性粘着性組成物は水を含む。予想される適用分野に応じて湧き水、水道水、脱ミネラル水、精製水、脱イオン水、滅菌水等のどんなタイプの水でも使用することが可能である。
【０１３１】
時間が経過しても純度や滅菌度等の特性を保持するのに有用な補助剤をこの水の中に入れることももちろん可能であろう。
【０１３２】
同様に、求められる利用態様に応じて、組成物の全重量に対して１重量％程度のごく少量の水を入れることや、組成物の全重量に対して６０重量％までの、又は、それ以上の大量の水を入れることも可能であろう。
【０１３３】
本発明の範囲内において、粘着性の組成物は組成物の全重量に対して１〜５０重量％程度の水を含んでいるのが好ましく、より好ましくは１０〜４５重量％である。
【０１３４】
目下好ましい本発明の組成物は、
ａ．２〜２０重量部の、１００，０００ダルトン以上の平均モル質量を有する熱可塑性エラストマー、
ｂ．３０〜７５重量部の液体可塑剤、
ｃ．２〜３０重量部の粘着性付与剤、
ｄ．１〜４５重量部の水、及び、
ｅ．０．０５〜５重量部の、２つの末端熱可塑性ポリ（スチレン）ブロックＡ及び１つの中央エラストマーブロックＢからなる両親媒性ＡＢＡ型ブロック共重合体であって、上記中央ブロックＢはグラフト化された親水性基を含むポリ（エチレン−ブチレン）配列であり、上記両親媒性共重合体ＡＢＡは以下の式で概略的に表わすことができるもの：
【０１３５】
【化９】
2005528471.tif 000010
【０１３６】
式中のＲは平均モル質量が２，０００、即ちｎ＝４５であるＣＨ３−Ｏ−（ＣＨ２−ＣＨ２−Ｏ）ｎ基である；
であって、ゲル浸透クロマトグラフィーによって測定される平均モル質量が５０，０００ダルトンである両親媒性ＡＢＡ型ブロック共重合体
を含有する組成物である。
【０１３７】
この組成物の中に包含される親水性粘着性組成物の中では、以下の組成物がより好ましいであろう：
ａ．２〜２０重量部の、１００，０００ダルトン以上の平均モル質量を有する熱可塑性エラストマー、
ｂ．３０〜７５重量部の液体可塑剤、
ｃ．５〜２５重量部の粘着性付与性樹脂、
ｄ．１０〜４０重量部の水、及び、
ｅ．０．０５〜５重量部の、２つの末端熱可塑性ポリ（スチレン）ブロックＡ及び１つの中央エラストマーブロックＢからなる両親媒性ＡＢＡ型ブロック共重合体であって、上記中央ブロックＢはグラフト化された親水性基を含むポリ（エチレン−ブチレン）配列であり、上記両親媒性共重合体ＡＢＡは以下の式で概略的に表わすことができるもの：
【０１３８】
【化１０】
2005528471.tif 000011
【０１３９】
式中のＲは平均モル質量が２，０００、即ちｎ＝４５であるＣＨ３−Ｏ−（ＣＨ２−ＣＨ２−Ｏ)ｎ基である；
であって、ゲル浸透クロマトグラフィーによって測定される平均モル質量が５０，０００ダルトンである共重合体
を含有する組成物。
【０１４０】
ａ．２〜２０重量部の、１００，０００ダルトン以上の平均モル質量を有する熱可塑性エラストマー、
ｂ．３０〜７５重量部の液体可塑剤、
ｃ．８〜１５重量部の低分子量ポリブテン、
ｄ．１０〜４０重量部の水、及び、
ｅ．０．０５〜５重量部の、２つの末端熱可塑性ポリ（スチレン）ブロックＡ及び１つの中央エラストマーブロックＢからなる両親媒性ＡＢＡ型ブロック共重合体であって、上記中央ブロックＢはグラフト化された親水性基を含むポリ（エチレン−ブチレン）配列であり、上記両親媒性共重合体ＡＢＡは以下の式で概略的に表わすことができるもの：
【０１４１】
【化１１】
2005528471.tif 000012
【０１４２】
式中のＲは平均モル質量が２，０００、即ちｎ＝４５であるＣＨ３−Ｏ−（ＣＨ２−ＣＨ２−Ｏ)ｎ基である；
であって、ゲル浸透クロマトグラフィーによって測定される平均モル質量が５０，０００ダルトンである共重合体
を含む組成物。
【０１４３】
ａ．２〜２０重量部の、１００，０００ダルトン以上の平均モル質量を有する熱可塑性エラストマー、
ｂ．３０〜７５重量部の液体可塑剤、
ｃ．２〜２０重量部の水溶性重合体、
ｄ．１０〜４０重量部の水、及び、
ｅ．０．０５〜５重量部の、２つの末端熱可塑性ポリ（スチレン）ブロックＡ及び１つの中央エラストマーブロックＢからなる両親媒性ＡＢＡ型ブロック共重合体であって、上記中央ブロックＢはグラフト化された親水性基を含むポリ（エチレン−ブチレン）配列であり、上記両親媒性共重合体ＡＢＡは以下の式で概略的に表わすことができるもの：
【０１４４】
【化１２】
2005528471.tif 000013
【０１４５】
式中のＲは、平均モル質量が２，０００、即ちｎ＝４５のＣＨ３−Ｏ−（ＣＨ２−ＣＨ２−Ｏ）ｎ基である：
であって、ゲル浸透クロマトグラフィーで測定した平均モル質量が５０，０００ダルトンの共重合体、
を含有する組成物。
【０１４６】
ａ．２〜２０重量部の、１００，０００ダルトン以上の平均モル質量を有する熱可塑性エラストマー、
ｂ．３０〜７５重量部の液体可塑剤、
ｃ．８〜１５重量部の、低分子量ポリブテン及び水溶性重合体から構成される粘着性付与剤のグループ、より具体的には１０重量部の低分子量ポリブテン及び２〜５重量部のビニルピロリドン重合体から構成される粘着性付与剤のグループ、
ｄ．１０〜４０重量部の水、及び、
ｅ．０．０５〜５重量部の、２つの末端熱可塑性ポリ（スチレン）ブロックＡ及び１つの中央エラストマーブロックＢからなる両親媒性ＡＢＡ型ブロック共重合体であって、上記中央ブロックＢはグラフト化された親水性基を含むポリ（エチレン−ブチレン）配列であり、上記両親媒性共重合体ＡＢＡは以下の式で概略的に表わすことができるもの：
【０１４７】
【化１３】
2005528471.tif 000014
【０１４８】
式中のＲは、平均モル質量が２，０００、即ちｎ＝４５のＣＨ３−Ｏ−（ＣＨ２−ＣＨ２−Ｏ）ｎ基である：
であって、ゲル浸透クロマトグラフィーで測定した平均モル質量が５０，０００ダルトンの共重合体、
を含有する組成物。
【０１４９】
親水性によって粘着剤が改良された結果、本発明の熱可塑性粘着性組成物が使用できる分野は多く存在する。
【０１５０】
一般に、それらは皮膚、傷又は粘膜上にデバイス（例えば皮膚、傷、火傷、水ぶくれ、深く、慢性で若しくは深刻な表皮表面の損傷を治療する又は保護するための創傷被覆材又は包帯等）を適用するのが必要な時や活性成分を局所的又は系統的に放出するため、又は、垢落としやシワ取り剤等の皮膚の清浄若しくはスキンケア用のパッチの製造のため、電極を粘着性にするため、皮膚と接触させることを意図している衛生製品（おむつ等）の固定のため、哺乳類の人工器官や、例えば瘻造設術で使用されるジョイント等の瘻用の粘着剤の製造等のために使用する時に非常に多くの長所があり、特に有用であることが分かっている。
【０１５１】
疎水性成分の含有率が高い媒体中に水又は親水性活性成分を含有することができるという性質により、またはその逆、即ち親水性成分の含有率が高い媒体中に疎水性活性成分を含有することができるという性質により、種々の化合物を親水性粘着性組成物の配合の際に取り込むことができる。これらの化合物は皮膚科学分野、化粧品分野又は薬学分野において一般的に使用される補助剤や活性成分でもよい。補助剤として、例えば酸化防止剤、防腐剤、香料、充填剤、消臭剤、着色材料、ＵＶフィルター、電流を流すための電解質、ｐＨ調整剤、殺菌剤、磁性粒子、マイクロカプセル又はミクロスフェア等を添加することができる。
【０１５２】
これらの種々の補助剤の量は、その分野で慣用的に使用されてきた量を考慮した量であり、例えば組成物の全重量に対して０．０１〜２０重量％である。以下のリストから選択される１以上の活性成分は、活性剤として混合することができる：ビタミン及びそれらの誘導体、グリセリン、コラーゲン、サリチル酸、芳香族の精油、カフェイン、抗フリーラジカル成分、水和成分、色素除去成分（コウジ酸等）、脂肪調製成分、抗にきび成分、老化防止成分、柔軟成分、充血除去成分、シワ防止成分、リフレッシュ成分、角質化剤（ｋｅｒａｔｏｌｉｔｉｃ  ａｇｅｎｔ）及び治癒促進剤、血管保護剤、スルファジアジン銀のような抗バクテリア剤、抗菌剤、制汗剤、デオドラント剤、皮膚コンディショニング剤、麻酔性化合物、免疫調整剤、滋養強壮剤；緑茶、アルニカチンキ、マンサク等の植物エキス；微量元素、局部麻酔薬、抗炎症剤、ホルモン、メントール、レチノイド類、ＤＨＥＡ；藻から、菌類から、イーストから又はバクテリアからの抽出物；加水分解された、部分的に加水分解された、或いは未加水分解のタンパク質。なおもちろんこのリストに限定されるものではない。
【０１５３】
活性成分は、例えば組成物の全重量の０．０１〜２０％の範囲内の濃度で、好ましくは０．１〜５％で、より好ましくは０．５〜３％の量で含有させることができる。
【０１５４】
これらの補助剤あるいはこれらの活性成分は、その性質に応じて、疎水性でかつ親油性の相、又は、水相の中に取り込むことができる。当業者は、本発明の親水性熱可塑性粘着剤の粘着性又は弾性という有利な特性が、補助剤や活性成分の添加によって実質的に変化することのないように注意しつつ最終的に添加する活性成分若しくは補助剤の種類、及び／又は、その量を選択するであろう。
【０１５５】
例えばパッチ、創傷被覆材、電極などのような医学用途、皮膚用途あるいは化粧品用途に用いるための製品を製造する範囲内において、活性成分のリザーバ（貯蔵器）として働く親水性粘着性層は一般的に支持体と組み合わされる。
【０１５６】
この場合、接着性組成物の性質を考えて、親水性粘着性組成物は、「ホットメルト」の名で当業者によく知られている技術によって適当な支持体上に所望量コーティングされる。
【０１５７】
製品のタイプ、求めている利用方法に従い、支持体は要求されている性質（防水性、弾性等）に応じて選択される。
【０１５８】
支持体は厚み５〜１５０μmのフィルムであってもよく、また厚み１０〜５００μmの不織布若しくはフォームであってもよい。合成材料又は天然素材から作られるこれらの支持体は、上述の利用分野において当業者に一般的に使用されているものである。
【０１５９】
従って、例えばポリエチレンフォーム、ポリウレタンフォーム、ＰＶＣフォーム、ポリプロピレン、ポリアミド若しくはポリエステル不織布、又は、フィルムと不織布から作られる複合体等を挙げることができる。
【０１６０】
実際には、支持体と結合していない方の親水性接着性組成物の表面は、製品を使用する前に剥がすことのできる保護層か保護フィルムで覆われていてもよい。このようにして形成される複層体は例えばポリエチレン−アルミニウム複合体によって防水保護されてパッケージングされているか、又は、小型包装中にパッケージングされていてもよい。
【０１６１】
本発明の特徴及び利用例は、以下の実施例の記述を読むことによってよりよく理解できるであろう。もちろん本発明がこれらの全要素に限定されることを意味するものではなく、これらの全要素は単に例示として示したものである。
【実施例】
【０１６２】
単純化するために、まず始めに以下の実施例として示した全ての粘着性組成物において使用される代表的な両親媒性共重合体の合成例を示す。
【０１６３】
この共重合体の合成方法を下記製造例Ｉに記す。
【０１６４】
この共重合体の合成を行なうために、コンデンサーとドライヤー、真空（不活性雰囲気下で反応が行なわれる場合には窒素）に繋げられたふるい、及び、生じる水を共沸蒸留によって除去するためのディーン＝スターク装置を備えた反応容器を使用する。
【０１６５】
（製造例１）
窒素下、１５０ｍｌのトルエンを反応容器に入れる。２０ｇのクレイトン（Ｋｒａｔｏｎ）Ｇ  １９０１（Ｒ）（マレイン酸変性ＳＥＢＳ共重合体、シェル（ＳＨＥＬＬ）社によって市販されているもの）を加える。マレイン酸変性ＳＥＢＳ共重合体が完全に溶解するまで攪拌下、熱を加えて還流させる（約１１０℃）。モル質量２，０００のＰＥＧＭＥ（ポリ（エチレングリコール）メチルエーテル２０００という名称でアルドリッチ社によって市販されているもの）の溶液を別途調製する。次に３２．３２ｇのＰＥＧＭＥ２０００を、攪拌しながらその融解温度に加熱して１００ｍｌのトルエン中に溶解させる。前もって得たマレイン酸変性ＳＥＢＳ共重合体の溶液に約２０滴の硫酸を加え、そのまま更に攪拌し還流させる。次に前もって調製したＰＥＧＭＥ２０００のトルエン溶液を加え、攪拌下還流させる。こうして、この場合には、各酸無水物基に対して４つのヒドロキシル基が存在していることになる。得られた混合物を、エステル化反応が完了するまで（即ちここでは約３０〜４０分）、還流下攪拌し続ける。次に温めた（約９０〜１００℃）１．５リットルの５０／５０水−エタノール混合物中で溶液から沈澱物を沈澱させる。ろ過した後、溶媒を蒸発させて得られる沈澱から、４０〜５０℃の真空オーブン中で残留溶媒を除去する。得られた両親媒性重合体を精製するために、合成中に反応しなかった余分なＰＥＧＭＥ２０００を除去することは不可欠である。このため、両親媒性重合体は攪拌しながら温トルエン（約９０〜１００℃）１００〜１５０ｍｌ中で再溶解させ、得られた溶液から１．５リットルの５０／５０水−エタノール混合物中で再び沈殿物を沈澱させる。ろ過した後、回収された沈澱物を減圧下４０〜５０℃で乾燥させる。この精製ステップ（再溶解・沈澱及び減圧下での乾燥）は、ＰＥＧＭＥ２０００が完全に除去されるまで繰り返される。このようにして得られる両親媒性共重合体はＲ１とＲ２がＣＨ３−Ｏ−（ＣＨ２−ＣＨ２−Ｏ−）ｎ基（ｎ＝４５）で、ゲル浸透クロマトグラフィーによって測定される平均モル質量が５０，０００ダルトン程度である（ゲル浸透クロマトグラフィーは、スティラゲル（ＳＴＹＲＡＧＥＬ）  ＨＲ４の名称でウォーターズ（ＷＡＴＥＲＳ）社から市販されているカラムにおいて、テトラヒドロフランを溶媒として用い、１ｍｌ／分の流速で示差屈折率検出器を用いて行なったものである）。
【０１６６】
（本発明の組成物の実施例）
本発明の数種の粘着性組成物は次のようにして調製した。
【０１６７】
１）粘着性付与剤が樹脂である粘着性組成物
上記粘着性組成物は次の調製方法によって調製する。
種々の成分を密閉容器中にて混合し、熱可塑性エラストマーの性質に応じて、そのエラストマーが溶融するよう１００〜１３０℃に加熱する。
【０１６８】
分散用プロペラを備えたミキサーにより約５００ｒｐｍの回転速度で攪拌する。
【０１６９】
最初に、約１００〜１３０℃に加熱された反応容器中へ、両親媒性共重合体、水、液体可塑剤（以下の例における鉱油）と、粘着性付与剤（ここでは粘着性付与樹脂）及び熱可塑性エラストマーを除く他の全ての化合物、活性成分又は補助剤（この温度で分解の心配はないもの）を入れる。次にその混合物を均一の混合物が得られるまで攪拌を続ける。
【０１７０】
次に粘着性付与性樹脂を入れ、同じ温度に維持し、均一な混合物が得られるまで攪拌を続ける。
【０１７１】
次に熱可塑性エラストマーをこの混合物に投入し、１００〜１３０℃の温度に保ちながら均一の混合物が得られるまで攪拌を続ける。必要であれば、上述の混合物との均一化を促進させるために、熱可塑性エラストマーは投入前に少量の液体可塑剤と混合し融解させることもできる。
【０１７２】
必要であれば、温度を１００℃未満まで冷却し、高温では分解しそうな化合物、例えば実施例２の乾燥マンサクエキス等の脂溶性又は水溶性補助剤及び活性成分等を次に投入し、均一な混合物が得られるまで攪拌を行なうことができる。
【０１７３】
実施例１〜４中において以下に述べる水溶性粘着性組成物の製造に使用される構成成分は以下のものである。
製造例Ｉ−両親媒性共重合体
・クレイトンＤ  １１６１（Ｒ）−シェル社によって市販されているＳＩＳ        
・クレイトンＧ  １６５１（Ｒ）−シェル社によって市販されているＳＥＢＳ
・オンディーナ  １５（Ｒ）−シェル社によって市販されている鉱油
・エスコレズ（ＥＳＣＯＲＥＺ）５３００（Ｒ）−エクソン・ケミカル（ＥＸＸＯＮ  ＣＨＥＭＩＣＡＬ）によって市販されている粘着性付与性樹脂  
・水
・メチルパラベン−疎水性保存料
・プロピルパラベン−親水性保存料
・マンサクのエキス−セピック（ＳＥＰＰＩＣ）社により市販されている親水性活性成分
【０１７４】
上記親水性粘着性組成物の種々の構成成分の量を、組成物全体の重量に対する重量％で表し、表1にまとめている。
【０１７５】
【表１】
2005528471.tif 000015
【０１７６】
２）粘着性付与剤が水溶性重合体である粘着性組成物
（実施例５）
９０〜１００℃の範囲の温度に熱した、密閉した二重構造の反応容器中に、分散用プロペラを備えたミキサーによる約５００〜８００ｒｐｍの速度での攪拌下、以下のものが連続的に投入される：製造例Ｉによって得られた両親媒性共重合体１ｇ、水２９．４ｇ、バスフ（ＢＡＳＦ）社によってコリドン（Ｋｏｌｌｉｄｏｎ（Ｒ））３０の名で市販されているポリビニルピロリドン重合体７．３６ｇ、トータル（ＴＯＴＡＬ）社によってジェムシール（ＧＥＭＳＥＡＬ（Ｒ））６０の名で市販されている可塑剤（飽和炭化水素の液体混合物）５６．８ｇ、疎水性保存料（メチルパラベン）０．２ｇ及び親水性保存料（プロピルパラベン）０．２ｇ。
【０１７７】
この攪拌は９０〜１００℃の間に保ちながら均一の混合物が得られるまで続けられる。
【０１７８】
次にエクソン・モービル・ケミカル社によって市販されている、トリブロック共重合体（スチレン−イソプレン−スチレン）とジブロック共重合体（スチレン−イソプレン）の混合物であるベクター（ＶＥＣＴＯＲ（Ｒ））ＤＰＸ−５６５を５ｇ投入し、攪拌しながら９０〜１００℃に保つ。均一な混合物が得られるまで同じ温度を維持したまま攪拌を続ける。
この混合物は、このまま使用可能な状態の親水性粘着性組成物である。
【０１７９】
３）粘着性付与剤が低分子量ポリブテンである粘着性組成物
（実施例６）
９０〜１００℃の温度に熱した、分散用プロペラ有するミキサーを備えた密閉二重構造の反応容器中に、以下のものが連続的に投入される：ジェムシール（ＧＥＭＳＥＡＬ（Ｒ））６０（液体可塑剤）５５．６ｇ、ナプビス（ＮＡＰＶＩＳ（Ｒ））１０の名でＢＰケミカル社から市販されている低分子量ポリブテン１０ｇ。
【０１８０】
次に、９０〜１００℃の温度に保ったまま、製造例Ｉによって得られた両親媒性共重合体１ｇ、水２３ｇ、疎水性保存料（メチルパラベン）０．２ｇ及び親水性保存料（プロピルパラベン）０．２ｇを投入し、均一な混合物が得られるまで８００ｒｐｍで攪拌する。
【０１８１】
次にベクター（ＶＥＣＴＯＲ（Ｒ））ＤＰＸ−５６５を１０ｇ投入し、同じ温度に保って、親水性粘着性組成物を構成する均一な混合物が得られるまで８００ｒｐｍで攪拌を続ける。
【０１８２】
４）粘着性付与剤が親水性相中に取り込まれ、且つ粘着性付与剤が疎水性相中に取り込まれている親水性粘着性組成物
（実施例７）
５５．６ｇのジェムシール（ＧＥＭＳＥＡＬ（Ｒ））６０と１０ｇのナプビス（ＮＡＰＶＩＳ（Ｒ））１０を、分散用プロペラを有するミキサーを備えた、密閉した二重構造の反応容器中に連続的に投入し、９０〜１００℃の温度に加熱し、均一な混合物が得られるまで８００ｒｐｍで攪拌する。次に製造例Ｉによって得られた両親媒性共重合体１ｇ、水１８．４４ｇ、コリドン（Ｋｏｌｌｉｄｏｎ（Ｒ））３０を４．５６ｇ、メチルパラベン０．２ｇ、プロピルパラベン０．２ｇを、９０〜１００℃の温度に保ちながら投入し、８００ｒｐｍの回転速度で攪拌する。均一な混合物が得られるまで攪拌を続ける。
【０１８３】
ベクター（ＶＥＣＴＯＲ（Ｒ））ＤＰＸ−５６５を１０ｇ投入し、同じ温度に保ったまま、親水性粘着性組成物を構成する均一な混合物が得られるまで同じ速度で攪拌を続ける。
【０１８４】
前の３つの実施例において、実施例のスタート時に投入される合計量を考慮して、混合物との均一化を促進するために、上述したように、混合物に投入する前に必要に応じてベクター（ＶＥＣＴＯＲ（Ｒ））ＤＰＸ−５６５（熱可塑性のエラストマー）を少量のジェムシール（ＧＥＭＳＥＡＬ（Ｒ））６０（液体の可塑剤）と混合させても良い。
【０１８５】
そうして、親水性粘着性組成物は、例えばパッチ等の製品に取り入れることにより使用可能な状態となる。
【０１８６】
実施例２の場合において、親水性活性成分及び保存料を含む粘着性組成物はマンサクエキスの収斂性、充血除去特性、鎮静特性及び抗菌性を利用した皮膚のケア、清浄又は治療用の製品として使用することができるパッチ製品を製造するために、支持体（ここではクラレ社（ＫＵＲＡＲＡＹ）によって市販されている不織布である）上に載せられる。
【０１８７】
表１の分析により、本発明の組成物の独創性が示される。
【０１８８】
実施例４において粘着性の組成物に、５２％という量の水を取り込むことができたことは注目すべきである。
【０１８９】
同様に、実施例２において親水性と疎水性の補助剤の混合物、パラベン類、及び、親水性活性成分、マンサクエキスを取り込むことができた。
【０１９０】
最後に、実施例２のマンサクを原料とする製品が皮膚上に塗布される場合、その比較的高い含水量（３８．６％）により非常に爽快な清涼感をもたらすことは注目すべきである。
【０１９１】
同様に、実施例５〜７は、親水性相中（実施例５）、疎水性相中（実施例６）、又は、両方（実施例７）への粘着性付与剤の添加を調節することにより、（水の割合が約２０〜３０％の）親水性粘着性組成物を調製できる可能性を示している。
【０１９２】
このように、本発明は、接着性、粘着力及び弾性が良好で、所定量の水又は親水性化合物を自由自在に取り込むことができる親水性接着性組成物を当該技術において初めてもたらすものである、という点で特に有利なように思われ、この組成物の粘着特性を制御するための多くの可能性を提示する。
【産業上の利用可能性】
【０１９３】
このようにして得られた組成物は幅広い用途において使用することができ、特に皮膚に接触させて使用することを目的とする化粧品用、医薬用、皮膚用又は医療用用途で用いる製品の製造に使用することができる。
【国際調査報告】
2005528471.tif 000024
2005528471.tif 000025
2005528471.tif 000026
2005528471.tif 000027